(57)【要約】【課題】高温高湿環境下での基材と弾性層との接着耐久性に優れた定着部材の提供。【解決手段】ポリイミド樹脂を含む基材と、前記基材上に設けられたシリコーンゴムを含む弾性層と、前記基材と前記弾性層との間に設けられ、グリシジル基を有するシロキサンポリマーを含む組成物の硬化物層である接着層と、を備える定着部材。【選択図】図１
2020052158.tif 000002
【特許請求の範囲】
【請求項１】
ポリイミド樹脂を含む基材と、
前記基材上に設けられたシリコーンゴムを含む弾性層と、
前記基材と前記弾性層との間に設けられ、グリシジル基を有するシロキサンポリマーを含む組成物の硬化物層である接着層と、
を備える定着部材。
【請求項２】
前記グリシジル基を有するシロキサンポリマーが、１つ又は２つのグリシジル基を有するシロキサンポリマーである請求項１に記載の定着部材。
【請求項３】
前記グリシジル基を有するシロキサンポリマーが、２つのグリシジル基を有するシロキサンポリマーである請求項２に記載の定着部材。
【請求項４】
前記接着層全体に対する、前記グリシジル基を有するシロキサンポリマーに由来する成分の含有量が１０質量％以上９０質量％以下である請求項１〜請求項３のいずれか１項に記載の定着部材。
【請求項５】
前記接着層が、前記グリシジル基を有するシロキサンポリマーと共に、有機チタネート化合物を含む組成物の硬化物層である請求項１〜請求項４のいずれか１項に記載の定着部材。
【請求項６】
前記有機チタネート化合物が、アルキルチタネートである請求項５に記載の定着部材。
【請求項７】
前記アルキルチタネートが、テトラアルキルチタネートである請求項６に記載の定着部材。
【請求項８】
前記接着層において、前記有機チタネート化合物に由来する成分の含有量に比べ、前記グリシジル基を有するシロキサンポリマーに由来する成分の含有量が多い請求項５〜請求項７のいずれか１項に記載の定着部材。
【請求項９】
前記接着層において、前記有機チタネート化合物に由来する成分の含有量が、前記グリシジル基を有するシロキサンポリマーに由来する成分の含有量に対して２０質量％以上８０質量％以下である請求項８に記載の定着部材。
【請求項１０】
前記接着層が、前記グリシジル基を有するシロキサンポリマーと共に、ＳｉＨ基を有するシロキサンポリマーを含む組成物の硬化物層である請求項１〜請求項９のいずれか１項に記載の定着部材。
【請求項１１】
前記接着層において、前記ＳｉＨ基を有するシロキサンポリマーに由来する成分の含有量に比べ、前記グリシジル基を有するシロキサンポリマーに由来する成分の含有量が多い請求項１０に記載の定着部材。
【請求項１２】
前記接着層において、前記ＳｉＨ基を有するシロキサンポリマーに由来する成分の含有量が、前記グリシジル基を有するシロキサンポリマーに由来する成分の含有量に対して２０質量％以上８０質量％以下である請求項１１に記載の定着部材。
【請求項１３】
前記接着層が、前記グリシジル基を有するシロキサンポリマーと共に、シランカップリング剤を含む組成物の硬化物層である請求項１〜請求項１２のいずれか１項に記載の定着部材。
【請求項１４】
第１回転体と、前記第１回転体の外面に接して配置される第２回転体と、を備え、
前記第１回転体及び前記第２回転体の少なくとも一方が、請求項１〜請求項１３のいずれか１項に記載の定着部材である定着装置。
【請求項１５】
請求項１４に記載の定着装置を備え、
画像形成装置に着脱するプロセスカートリッジ。
【請求項１６】
像保持体と、
前記像保持体の表面を帯電させる帯電手段と、
帯電された前記像保持体の表面に潜像を形成する潜像形成手段と、
前記潜像をトナーにより現像してトナー像を形成する現像手段と、
前記トナー像を記録媒体に転写する転写手段と、
前記トナー像を前記記録媒体に定着する定着手段であって、請求項１４に記載の定着装置である定着手段と、
を備える画像形成装置。
【発明の詳細な説明】
【技術分野】
【０００１】
本発明は、定着部材、定着装置、プロセスカートリッジ及び画像形成装置に関する。
【背景技術】
【０００２】
電子写真方式を用いた画像形成装置（複写機、ファクシミリ、プリンタ等）では、記録材上に形成された未定着のトナー像を定着装置によって定着して画像が形成される。
【０００３】
例えば、特許文献１には、「基材上に加硫シリコーンゴム層およびフッ素樹脂層を順次形成させたシリコーンゴム−フッ素樹脂積層体において、加硫シリコーンゴム層上にエポキシ樹脂３０〜８０重量％およびシランカップリング剤７０〜２０重量％を含有するエポキシ樹脂含有シラン系プライマー層とフッ素樹脂系プライマー層とを順次形成させた後、フッ素樹脂層を形成せしめてなるシリコーンゴム−フッ素樹脂積層体。」が開示されている。
【先行技術文献】
【特許文献】
【０００４】
【特許文献１】国際公開第２０１５／０３３９６３００号
【発明の概要】
【発明が解決しようとする課題】
【０００５】
従来、定着部材において、ポリイミド樹脂を含む基材とシリコーンゴムを含む弾性層とを接着させた場合、繰り返しの定着動作により、基材と弾性層との界面で剥離し、接着耐久性が低い傾向がある。特に、高温高湿環境下では、基材と弾性層との界面での剥離が生じやすい。
【０００６】
本発明の課題は、ポリイミド樹脂を含む基材と、基材上に設けられたシリコーンゴムを含む弾性層と、基材と前記弾性層との間に設けられ接着層と、を備え、接着層が、末端にビニル基を有するシロキサンポリマーのみを含む組成物の硬化物層である定着部材に比べ、高温高湿環境下での基材と弾性層との接着耐久性に優れた定着部材を提供することである。
【課題を解決するための手段】
【０００７】
上記課題は、以下の手段により解決される。
【０００８】
＜１＞
ポリイミド樹脂を含む基材と、
前記基材上に設けられたシリコーンゴムを含む弾性層と、
前記基材と前記弾性層との間に設けられ、グリシジル基を有するシロキサンポリマーを含む組成物の硬化物層である接着層と、
を備える定着部材。
＜２＞
前記グリシジル基を有するシロキサンポリマーが、１つ又は２つのグリシジル基を有するシロキサンポリマーである＜１＞に記載の定着部材。
＜３＞
前記グリシジル基を有するシロキサンポリマーが、２つのグリシジル基を有するシロキサンポリマーである＜２＞に記載の定着部材。
＜４＞
前記接着層全体に対する、前記グリシジル基を有するシロキサンポリマーに由来する成分の含有量が１０質量％以上９０質量％以下である＜１＞〜＜３＞のいずれか１項に記載の定着部材。
＜５＞
前記接着層が、前記グリシジル基を有するシロキサンポリマーと共に、有機チタネート化合物を含む組成物の硬化物層である＜１＞〜＜４＞のいずれか１項に記載の定着部材。
＜６＞  前記有機チタネート化合物が、アルキルチタネートである＜５＞に記載の定着部材。
＜７＞
前記アルキルチタネートが、テトラアルキルチタネートである＜６＞に記載の定着部材。
＜８＞
前記接着層において、前記有機チタネート化合物に由来する成分の含有量に比べ、前記グリシジル基を有するシロキサンポリマーに由来する成分の含有量が多い＜５＞〜＜７＞のいずれか１項に記載の定着部材。
＜９＞
前記接着層において、前記有機チタネート化合物に由来する成分の含有量が、前記グリシジル基を有するシロキサンポリマーに由来する成分の含有量に対して２０質量％以上８０質量％以下である＜８＞に記載の定着部材。
＜１０＞
前記接着層が、前記グリシジル基を有するシロキサンポリマーと共に、ＳｉＨ基を有するシロキサンポリマーを含む組成物の硬化物層である＜１＞〜＜９＞のいずれか１項に記載の定着部材。
＜１１＞
前記接着層において、前記ＳｉＨ基を有するシロキサンポリマーに由来する成分の含有量に比べ、前記グリシジル基を有するシロキサンポリマーに由来する成分の含有量が多い＜１０＞に記載の定着部材。
＜１２＞
前記接着層において、前記ＳｉＨ基を有するシロキサンポリマーに由来する成分の含有量が、前記グリシジル基を有するシロキサンポリマーに由来する成分の含有量に対して２０質量％以上８０質量％以下である＜１１＞に記載の定着部材。
＜１３＞
前記接着層が、前記グリシジル基を有するシロキサンポリマーと共に、シランカップリング剤を含む組成物の硬化物層である＜１＞〜＜１２＞のいずれか１項に記載の定着部材。
＜１４＞
第１回転体と、前記第１回転体の外面に接して配置される第２回転体と、を備え、
前記第１回転体及び前記第２回転体の少なくとも一方が、＜１＞〜＜１３＞のいずれか１項に記載の定着部材である定着装置。
＜１５＞  ＜１４＞に記載の定着装置を備え、
画像形成装置に着脱するプロセスカートリッジ。
＜１６＞
像保持体と、
前記像保持体の表面を帯電させる帯電手段と、
帯電された前記像保持体の表面に潜像を形成する潜像形成手段と、
前記潜像をトナーにより現像してトナー像を形成する現像手段と、
前記トナー像を記録媒体に転写する転写手段と、
前記トナー像を前記記録媒体に定着する定着手段であって、＜１４＞に記載の定着装置である定着手段と、
を備える画像形成装置。
【発明の効果】
【０００９】
＜１＞、又は＜２＞に係る発明によれば、ポリイミド樹脂を含む基材と、基材上に設けられたシリコーンゴムを含む弾性層と、基材と弾性層との間に設けられ接着層と、を備え、接着層が、末端にビニル基を有するシロキサンポリマーのみを含む組成物の硬化物層である定着部材に比べ、高温高湿環境下での基材と弾性層との接着耐久性に優れた定着部材が提供される。
＜３＞に係る発明によれば、グリシジル基を有するシロキサンポリマーが、１つのグリシジル基を有するシロキサンポリマーである場合に比べ、高温高湿環境下での基材と弾性層との接着耐久性に優れた定着部材が提供される。
＜４＞に係る発明によれば、グリシジル基を有するシロキサンポリマーに由来する成分の含有量が１０質量％未満である場合に比べ、高温高湿環境下での基材と弾性層との接着耐久性に優れた定着部材が提供される。
＜５＞、＜６＞、又は＜７＞に係る発明によれば、接着層が、末端にビニル基を有するシロキサンポリマーのみを含む組成物の硬化物層である定着部材に比べ、高温高湿環境下での基材と弾性層との接着耐久性に優れた定着部材が提供される。
＜８＞、又は＜９＞に係る発明によれば、有機チタネート化合物に由来する成分の含有量に比べ、グリシジル基を有するシロキサンポリマーに由来する成分の含有量が少ない場合に比べ、高温高湿環境下での基材と弾性層との接着耐久性に優れた定着部材が提供される。
＜１０＞に係る発明によれば、接着層が、末端にビニル基を有するシロキサンポリマーのみを含む組成物の硬化物層である定着部材に比べ、高温高湿環境下での基材と弾性層との接着耐久性に優れた定着部材が提供される。
＜１１＞、又は＜１２＞に係る発明によれば、ＳｉＨ基を有するシロキサンポリマーに由来する成分の含有量に比べ、グリシジル基を有するシロキサンポリマーに由来する成分の含有量が少ない場合に比べ、高温高湿環境下での基材と弾性層との接着耐久性に優れた定着部材が提供される。
＜１３＞に係る発明によれば、接着層が、末端にビニル基を有するシロキサンポリマーのみを含む組成物の硬化物層である定着部材に比べ、高温高湿環境下での基材と弾性層との接着耐久性に優れた定着部材が提供される。
＜１４＞、＜１５＞又は＜１６＞に係る発明によれば、ポリイミド樹脂を含む基材と、基材上に設けられたシリコーンゴムを含む弾性層と、基材と弾性層との間に設けられ接着層と、を備え、接着層が、末端にビニル基を有するシロキサンポリマーのみを含む組成物の硬化物層である定着部材を適用した場合に比べ、高温高湿環境下での基材と弾性層との接着耐久性に優れた定着部材を備えた、定着装置、プロセスカートリッジ又は画像形成装置が提供される。
【図面の簡単な説明】
【００１０】
【図１】本実施形態に係る定着部材の一例を示す概略断面図である。
【図２】第１実施形態に係る定着装置の一例を示す概略構成図である。
【図３】第２実施形態に係る定着装置の一例を示す概略構成図である。
【図４】本実施形態に係る画像形成装置の一例を示す概略構成図である。
【発明を実施するための形態】
【００１１】
以下、本発明の一例である実施形態について説明する。
なお、実質的に同一の機能を有する部材には、全図面を通して同じ符合を付与し、重複する説明は適宜省略する場合がある。
【００１２】
［定着部材］
本実施形態に係る定着部材について説明する。
図１は、本実施形態に係る定着部材の一例を示す概略断面図である。
【００１３】
本実施形態に係る定着部材１１０は、図１に示すように、例えば、基材１１０Ａと、基材１１０Ａ上に設けられた弾性層１１０Ｂと、弾性層１１０Ｂ上に設けられた表面層１１０Ｃと、を有している。また、基材１１０Ａと弾性層１１０Ｂとの間には接着層１１０Ｄを有している。
そして、弾性層１１０Ｂは、シリコーンゴムを含む。一方、接着層１１０Ｄは、グリシジル基を有するシロキサンポリマー（以下「グリシジル基含有シロキサンポリマー」とも称する）を含む組成物の硬化物層である。
【００１４】
本実施形態に係る定着部材１１０は、上記構成により、高温高湿環境下での基材と弾性層との接着耐久性に優れた定着部材となる。その理由は、次の通り推測される。
【００１５】
従来、定着部材において、基材１１０Ａの材質として、屈曲強度および加工性が高いポリイミド樹脂が適用されることがある。
しかし、ポリイミド樹脂を含む基材１１０Ａとシリコーンゴムを含む弾性層１１０Ｂとを接着させた場合、繰り返しの定着動作により、基材１１０Ａと弾性層１１０Ｂとの界面で剥離し、接着耐久性が低い傾向がある。特に、高温高湿環境下では、基材１１０Ａと弾性層１１０Ｂとの界面での剥離が生じやすい。
【００１６】
ポリイミド樹脂は、イミド化によりイミド結合が形成されるため、水酸基などの官能基が金属材料などに比べ少ない。基材１１０Ａの材料に官能基の少ないポリイミド樹脂を適用すると、基材１１０Ａの表面に露出する官能基が少なく、基材１１０Ａと弾性層１１０Ｂとを接着に用いられる従来の接着剤（ビニル基を有するシロキサンポリマー、ＳｉＨ基を有するシロキサンポリマー、シランカップリング剤等）では、基材１１０Ａの表面に存在する官能基との反応が不足する傾向がある。そのため、基材１１０Ａと弾性層１１０Ｂとの接着性が十分ではなく、初期接着性が達成されていても、高湿高温環境下における接着耐久性が低い傾向がある。
【００１７】
それに対して、グリシジル基含有シロキサンポリマーは、グリシジル基が開環したとき、活性度が高くなる。したがって、組成物を硬化させる加熱反応時にグリシジル基が開環し、ポリイミド樹脂を含む基材１１０Ａの表面官能基と高活性度の開環したグリシジル基とが相互作用又は反応すると推定される。
そのため、基材１１０Ａと弾性層１１０Ｂとを接着する接着層に、グリシジル基を有するシロキサンポリマーを含む組成物の硬化物層である接着層１１０Ｄを適用すると、基材１１０Ａと弾性層１１０Ｂとの接着性が向上する。その結果、高湿高温環境下における接着耐久性が向上する。
【００１８】
以上により、本実施形態に係る定着部材は、高温高湿環境下での基材と弾性層との接着耐久性に優れた定着部材となると推測される。
【００１９】
なお、本実施形態に係る定着部材１１０は、基材１１０Ａ、弾性層１１０Ｂ、接着層１１０Ｄを有する層構成であれば、上記層構成に限られず、必要に応じて、例えば、弾性層１１０Ｂと表面層１１０Ｃとの間に接着層を介在させた層構成、表面層１１０Ｃを有さない層構成、これらの層構成を組み合わせた層構成であってもよい。
【００２０】
以下、本実施形態に係る定着部材１１０の構成要素について詳細に説明する。なお、符号は省略して説明する。
【００２１】
（定着部材の形状）
本実施形態に係る定着部材は、ベルト状の部材（定着ベルト）が例示できる。
【００２２】
（基材）
基材は、ポリイミド樹脂を含む。つまり、基材としては、ポリイミド樹脂層が適用されることがよい。ポリイミド樹脂層には、周知の添加剤が含まれていてもよい。
【００２３】
ポリイミド樹脂としては、特に制限はなく、例えば、テトラカルボン酸二無水物とジアミン化合物との重合体であるポリアミック酸（ポリイミド樹脂の前駆体）のイミド化物が挙げられる。ポリイミド樹脂として具体的には、テトラカルボン酸二無水物とジアミン化合物との等モル量を溶媒中で重合反応させてポリアミド酸の溶液として得て、そのポリアミド酸をイミド化して得られたものが挙げられる。
【００２４】
テトラカルボン酸二無水物としては、芳香族系、脂肪族系いずれの化合物も挙げられるが、芳香族系の化合物であることがよい。
【００２５】
芳香族系テトラカルボン酸二無水物としては、例えば、ピロメリット酸二無水物、３，３’，４，４’−ベンゾフェノンテトラカルボン酸二無水物、３，３’，４，４’−ビフェニルスルホンテトラカルボン酸二無水物、１，４，５，８−ナフタレンテトラカルボン酸二無水物、２，３，６，７−ナフタレンテトラカルボン酸二無水物、３，３’，４，４’−ビフェニルエーテルテトラカルボン酸二無水物、３，３’，４，４’−ジメチルジフェニルシランテトラカルボン酸二無水物、３，３’，４，４’−テトラフェニルシランテトラカルボン酸二無水物、１，２，３，４−フランテトラカルボン酸二無水物、４，４’−ビス（３，４−ジカルボキシフェノキシ）ジフェニルスルフィド二無水物、４，４’−ビス（３，４−ジカルボキシフェノキシ）ジフェニルスルホン二無水物、４，４’−ビス（３，４−ジカルボキシフェノキシ）ジフェニルプロパン二無水物、３，３’，４，４’−パーフルオロイソプロピリデンジフタル酸二無水物、３，３’，４，４’−ビフェニルテトラカルボン酸二無水物、２，３，３’，４’−ビフェニルテトラカルボン酸二無水物、ビス（フタル酸）フェニルホスフィンオキサイド二無水物、ｐ−フェニレン−ビス（トリフェニルフタル酸）二無水物、ｍ−フェニレン−ビス（トリフェニルフタル酸）二無水物、ビス（トリフェニルフタル酸）−４，４’−ジフェニルエーテル二無水物、ビス（トリフェニルフタル酸）−４，４’−ジフェニルメタン二無水物等を挙げられる。
【００２６】
脂肪族テトラカルボン酸二無水物としては、例えば、ブタンテトラカルボン酸二無水物、１，２，３，４−シクロブタンテトラカルボン酸二無水物、１，３−ジメチル−１，２，３，４−シクロブタンテトラカルボン酸二無水物、１，２，３，４−シクロペンタンテトラカルボン酸二無水物、２，３，５−トリカルボキシシクロペンチル酢酸二無水物、３，５，６−トリカルボキシノルボナン−２−酢酸二無水物、２，３，４，５−テトラヒドロフランテトラカルボン酸二無水物、５−（２，５−ジオキソテトラヒドロフリル）−３−メチル−３−シクロヘキセン−１，２−ジカルボン酸二無水物、ビシクロ［２，２，２］−オクト−７−エン−２，３，５，６−テトラカルボン酸二無水物等の脂肪族又は脂環式テトラカルボン酸二無水物；１，３，３ａ，４，５，９ｂ−ヘキサヒドロ−２，５−ジオキソ−３−フラニル）−ナフト［１，２−ｃ］フラン−１，３−ジオン、１，３，３ａ，４，５，９ｂ−ヘキサヒドロ−５−メチル−５−（テトラヒドロ−２，５−ジオキソ−３−フラニル）−ナフト［１，２−ｃ］フラン−１，３−ジオン、１，３，３ａ，４，５，９ｂ−ヘキサヒドロ−８−メチル−５−（テトラヒドロ−２，５−ジオキソ−３−フラニル）−ナフト［１，２−ｃ］フラン−１，３−ジオン等の芳香環を有する脂肪族テトラカルボン酸二無水物等が挙げられる。
【００２７】
これらの中でも、テトラカルボン酸二無水物としては、芳香族系テトラカルボン酸二無水物がよく、具体的には、例えば、ピロメリット酸二無水物、３，３’，４，４’−ビフェニルテトラカルボン酸二無水物、２，３，３’，４’−ビフェニルテトラカルボン酸二無水物、３，３’，４，４’−ビフェニルエーテルテトラカルボン酸二無水物、３，３’，４，４’−ベンゾフェノンテトラカルボン酸二無水物がよく、更に、ピロメリット酸二無水物、３，３’，４，４’−ビフェニルテトラカルボン酸二無水物、３，３’，４，４’−ベンゾフェノンテトラカルボン酸二無水物がよく、特に、３，３’，４，４’−ビフェニルテトラカルボン酸二無水物がよい。
【００２８】
なお、テトラカルボン酸二無水物は、１種単独で用いてもよいし、２種以上組み合わせて併用してもよい。
また、２種以上を組み合わせて併用する場合、芳香族テトラカルボン酸二無水物、又は脂肪族テトラカルボン酸二無水物を各々併用しても、芳香族テトラカルボン酸二無水物と脂肪族テトラカルボン酸二無水物とを組み合わせてもよい。
【００２９】
一方、ジアミン化合物は、分子構造中に２つのアミノ基を有するジアミン化合物である。ジアミン化合物としては、芳香族系、脂肪族系いずれの化合物も挙げられるが、芳香族系の化合物であることがよい。
【００３０】
ジアミン化合物としては、例えば、ｐ−フェニレンジアミン、ｍ−フェニレンジアミン、４，４’−ジアミノジフェニルメタン、４，４’−ジアミノジフェニルエタン、４，４’−ジアミノジフェニルエーテル、４，４’−ジアミノジフェニルスルフィド、４，４’−ジアミノジフェニルスルホン、１，５−ジアミノナフタレン、３，３−ジメチル−４，４’−ジアミノビフェニル、５−アミノ−１−（４’−アミノフェニル）−１，３，３−トリメチルインダン、６−アミノ−１−（４’−アミノフェニル）−１，３，３−トリメチルインダン、４，４’−ジアミノベンズアニリド、３，５−ジアミノ−３’−トリフルオロメチルベンズアニリド、３，５−ジアミノ−４’−トリフルオロメチルベンズアニリド、３，４’−ジアミノジフェニルエーテル、２，７−ジアミノフルオレン、２，２−ビス（４−アミノフェニル）ヘキサフルオロプロパン、４，４’−メチレン−ビス（２−クロロアニリン）、２，２’，５，５’−テトラクロロ−４，４’−ジアミノビフェニル、２，２’−ジクロロ−４，４’−ジアミノ−５，５’−ジメトキシビフェニル、３，３’−ジメトキシ−４，４’−ジアミノビフェニル、４，４’−ジアミノ−２，２’−ビス（トリフルオロメチル）ビフェニル、２，２−ビス［４−（４−アミノフェノキシ）フェニル］プロパン、２，２−ビス［４−（４−アミノフェノキシ）フェニル］ヘキサフルオロプロパン、１，４−ビス（４−アミノフェノキシ）ベンゼン、４，４’−ビス（４−アミノフェノキシ）−ビフェニル、１，３’−ビス（４−アミノフェノキシ）ベンゼン、９，９−ビス（４−アミノフェニル）フルオレン、４，４’−（ｐ−フェニレンイソプロピリデン）ビスアニリン、４，４’−（ｍ−フェニレンイソプロピリデン）ビスアニリン、２，２’−ビス［４−（４−アミノ−２−トリフルオロメチルフェノキシ）フェニル］ヘキサフルオロプロパン、４，４’−ビス［４−（４−アミノ−２−トリフルオロメチル）フェノキシ］−オクタフルオロビフェニル等の芳香族ジアミン；ジアミノテトラフェニルチオフェン等の芳香環に結合された２個のアミノ基と当該アミノ基の窒素原子以外のヘテロ原子を有する芳香族ジアミン；１，１−メタキシリレンジアミン、１，３−プロパンジアミン、テトラメチレンジアミン、ペンタメチレンジアミン、オクタメチレンジアミン、ノナメチレンジアミン、４，４−ジアミノヘプタメチレンジアミン、１，４−ジアミノシクロヘキサン、イソフォロンジアミン、テトラヒドロジシクロペンタジエニレンジアミン、ヘキサヒドロ−４，７−メタノインダニレンジメチレンジアミン、トリシクロ［６，２，１，０２．７］−ウンデシレンジメチルジアミン、４，４’−メチレンビス（シクロヘキシルアミン）等の脂肪族ジアミン及び脂環式ジアミン等が挙げられる。
【００３１】
これらの中でも、ジアミン化合物としては、芳香族系ジアミン化合物がよく、具体的には、例えば、ｐ−フェニレンジアミン、ｍ−フェニレンジアミン、４，４’−ジアミノジフェニルメタン、４，４’−ジアミノジフェニルエーテル、３，４’−ジアミノジフェニルエーテル、４，４’−ジアミノジフェニルスルフィド、４，４’−ジアミノジフェニルスルホンがよく、特に、４，４’−ジアミノジフェニルエーテル、ｐ−フェニレンジアミンがよい。
【００３２】
なお、ジアミン化合物は、１種単独で用いてもよいし、２種以上組み合わせて併用してもよい。また、２種以上を組み合わせて併用する場合、芳香族ジアミン化合物、又は脂肪族ジアミン化合物を各々併用しても、芳香族ジアミン化合物と脂肪族ジアミン化合物とを組み合わせてもよい。
【００３３】
ポリイミド樹脂の数平均分子量は、５０００以上１０００００以下であることがよく、より好ましくは７０００以上５００００以下、更に好ましくは１００００以上３００００以下である。
【００３４】
ポリイミド樹脂の数平均分子量は、下記測定条件のゲル・パーミエーション・クロマトグラフィ（ＧＰＣ）法で測定される。
・カラム：東ソーＴＳＫｇｅｌα−Ｍ（７．８ｍｍ  Ｉ．Ｄ×３０ｃｍ）
・溶離液：ＤＭＦ（ジメチルホルムアミド）／３０ｍＭＬｉＢｒ／６０ｍＭリン酸
・流速：０．６ｍＬ／ｍｉｎ
・注入量：６０μＬ
・検出器：ＲＩ（示差屈折率検出器）
【００３５】
基材には、ポリイミド樹脂以外に、導電剤、充填剤、潤滑剤などの周知の添加剤を含んでもよい。
【００３６】
基材の厚みは、例えば、２０μｍ以上２００μｍ以下であることがよく、望ましくは３０μｍ以上１５０μｍ以下、より望ましくは４０μｍ以上１３０μｍ以下である。
【００３７】
（接着層）
接着層は、基材と弾性層とを接着するための層である。接着層は、グリシジル基含有シロキサンポリマーを含む組成物の硬化物層である。
【００３８】
−グリシジル基含有シロキサンポリマー−
グリシジル基含有シロキサンポリマーは、１つ以上のグリシジル基と、２つ以上の連続したシロキサン結合と、を有するシロキサン化合物である。
グリシジル基含有シロキサンポリマーの１分子が有するグリシジル基の数は、１以上であり、基材と弾性層との接着性の観点から、２以上が好ましく、２以上６以下がより好ましく、２以上４以下がさらに好ましい。
特に、グリシジル基を有するシロキサンポリマーが、１つ又は２つのグリシジル基を有するシロキサンポリマーであることが好ましく、２つのグリシジル基を有するシロキサンポリマーであることがより好ましい。
グリシジル基含有シロキサンポリマーの１分子が有するＳｉ原子の数は、３以上であり、接着性の向上の観点から、３以上５００００以下が好ましい。
グリシジル基含有シロキサンポリマーの数平均分子量は、例えば２００以上１０００００以下が挙げられ、接着性の向上の観点から、２００以上５００００以下が好ましい。
なお、数平均分子量は、ゲルパーミエーションクロマトグラフィ（ＧＰＣ）により測定する。ＧＰＣによる分子量測定は、測定装置として東ソー製ＧＰＣ・ＨＬＣ−８１２０ＧＰＣを用い、東ソー製カラム・ＴＳＫｇｅｌ  ＳｕｐｅｒＨＭ−Ｍ（１５ｃｍ）を使用し、ＴＨＦ溶媒で行う。数平均分子量は、この測定結果から単分散ポリスチレン標準試料により作成した分子量校正曲線を使用して算出する。
【００３９】
グリシジル基含有シロキサンポリマーの分子構造は、直鎖状でもよく、分岐状でもよく、環状でもよい。
グリシジル基含有シロキサンポリマーとしては、例えば、下記一般式（ＧＳ）で表される化合物が挙げられる。
【００４０】
【化１】
2020052158.tif 000003
【００４１】
一般式（ＧＳ）中、ＲＧ１、ＲＧ２、ＲＧ３、ＲＧ４、ＲＧ５、ＲＧ６、ＲＧ７及びＲＧ６は、各々独立に、水素原子又は１価の有機基を示し、ｎは１以上の整数を示す。ただし、ＲＧ１〜ＲＧ８の少なくとも一つは、基（Ｇ）を表す。なお、基（Ｇ）中、ｍは１以上１００００以下（好ましくは１以上５０００以下）の整数を示す。＊はＳｉとの結合部位を示す。
【００４２】
一般式（ＧＳ）中、ＲＧ１〜ＲＧ８が示す１価の有機基としては、例えば、置換又は無置換のアルキル基、置換又は無置換のアリール基、置換又は無置換のシリルオキシ基等が挙げられる。
【００４３】
一般式（ＧＳ）中、ＲＧ１〜ＲＧ８が示すアルキル基としては、例えば、直鎖状又は分岐状で炭素数１以上４以下（好ましくは１以上３以下）のアルキル基等が挙げられ、具体的には、例えば、メチル基、エチル基、ｎ−プロピル基、イソプロピル基、ｎ−ブチル基、イソブチル基等が挙げられる。
一般式（ＧＳ）中、ＲＧ１〜ＲＧ８が示すアルキル基の置換基としては、例えば、後述する置換又は無置換のアリール基、置換又は無置換のシリルオキシ基等が挙げられる。
【００４４】
一般式（ＧＳ）中、ＲＧ１〜ＲＧ８が示すアリール基としては、例えば、フェニル基、ナフチル基等が挙げられる。
一般式（ＧＳ）中、ＲＧ１〜ＲＧ８が示すアリール基の置換基としては、例えば、前述の置換又は無置換のアルキル基、後述する置換又は無置換のシリルオキシ基等が挙げられる。
【００４５】
一般式（ＧＳ）中、ＲＧ１〜ＲＧ８が示すシリルオキシ基の置換基としては、例えば、前述の置換又は無置換のアルキル基、置換又は無置換のアリール基、置換又は無置換のシリルオキシ基等が挙げられる。
【００４６】
一般式（１）中、ＲＧ１〜ＲＧ８は、これらの中でも、接着性の向上の観点から、水素原子、炭素数１以上２以下の無置換のアルキル基、無置換のフェニル基、無置換のシリルオキシ基、炭素数１以上２以下の無置換のアルキル基で置換されたシリルオキシ基が好ましく、水素原子、炭素数１以上２以下のアルキル基がより好ましい。
【００４７】
なお、一般式（ＧＳ）中のｎが２以上の場合、一般式（ＧＳ）で表される化合物における２以上のＲＧ３及びＲＧ４は、それぞれ、同じであってもよく、異なっていてもよいが、同じであることが好ましい。
また、一般式（ＧＳ）中のＲＧ３とＲＧ４とは、互いに同じであっても異なっていてもよいが、同じであることが好ましい。一般式（ＧＳ）中のＲＧ１とＲＧ２とは、互いに同じであっても異なっていてもよいが、同じであることが好ましい。一般式（ＧＳ）中のＲＧ５とＲＧ６とは、互いに同じであっても異なっていてもよいが、同じであることが好ましい。
【００４８】
一般式（ＧＳ）で表される化合物は、これらの中でも、ＲＧ１〜ＲＧ８が水素、メチル基、又はエチル基であり、ＲＧ７及びＲＧ８の双方が基（Ｇ）である（又はＲＧ７及びＲＧ８の一方が基（Ｇ）であり、他方がメチル基又はエチル基）である化合物が好ましく、ＲＧ１〜ＲＧ６がいずれもメチル基であり、ＲＧ７及びＲＧ８の双方が基（Ｇ）である（又はＲＧ７及びＲＧ８の一方が基（Ｇ）であり、他方がメチル基）である化合物がより好ましい。
【００４９】
グリシジル基含有シロキサンポリマーは、１種単独で使用してもよいし、２種以上併用してもよい。
【００５０】
グリシジル基含有シロキサンポリマーに由来する成分の含有量（反応後のシロキサンポリマーの含有量）は、高温高湿環境下での基材と弾性層との接着耐久性向上の観点から、接着層に対して１０質量％以上９０質量％以下が好ましく、２０質量％以上８０質量％以下がより好ましい。
【００５１】
−他の成分−
高温高湿環境下での基材と弾性層との接着耐久性向上の観点から、接着層は、グリシジル基含有シロキサンポリマーと共に、さらに、有機チタネート化合物、ＳｉＨ基を有するシロキサンポリマー、及びシランカップリング剤から選択される少なくとも１種を含む組成物の硬化物層であることがよい。
【００５２】
−−有機チタネート化合物−−
有機チタネート化合物は、シランカップリング剤（アルキルシラン等）に比べ、加水分解時の反応速度が速く、ポリイミド樹脂を含む基材の少ない官能基に対しても加水分解及び脱水縮合反応が十分に発生する。そのため、基材と弾性層との高湿高温環境下における接着耐久性が向上し易くなる。
【００５３】
有機チタネート化合物は、「Ｔｉ−Ｏ−」構造を有するチタン酸エステルが挙げられる。
有機チタネート化合物としては、高温高湿環境下での基材と弾性層との接着耐久性向上の観点から、アルキルチタネートが好ましく、テトラアルキルチタネートがより好ましい。
より具体的には、有機チタネート化合物としては、下記一般式（Ｔ１）又は（Ｔ２）で示される有機チタネート化合物が好ましく、一般式（Ｔ１）で示される有機チタネート化合物が好ましい。
・一般式（Ｔ１）： Ｔｉ（ＯＲ）４
・一般式（Ｔ２）：（ＲＯ）３Ｔｉ−Ｏ−Ｔｉ（ＯＲ）３
ただし、式（Ｔ１）及び（Ｔ２）中、Ｒは、それぞれ独立して、アルキル基を表す。
【００５４】
式（Ｔ１）及び（Ｔ２）中、Ｒが表すアルキル基としては、炭素数１以上２４以下（好ましくは２以上２０以下、より好ましくは３以上１２以下）の直鎖、分岐鎖、又は環状のアルキル基が挙げられる。
【００５５】
有機チタネート化合物としては、例えば、テトラメチルチタネート、テトラエチルチタネート、テトラプロピルチタネート、テトライソプロピルチタネート、テトラブチルチタネート、テトライソブチルチタネート、テトラヘキシルチタネート、テトラ（２−エチルヘキシル）チタネート、テトラオクチルチタネート、ブチルチタネートダイマー等が好ましく、テトライソプロピルチタネート、ブチルチタネートダイマーがより好ましく、テトライソプロピルチタネートがさらに好ましい。
【００５６】
有機チタネート化合物としては、その他、イソプロピルトリイソステアロイルチタネート、イソプロピルトリドデシルベンゼンスルホニルチタネート、イソプロピルトリス（ジオクチルパイロホスフェート）チタネート、テトライソプロピルビス（ジオクチルホスファイト）チタネート、テトラオクチルビス（ジトリデシルホスファイト）チタネート、テトラ（２，２−ジアリルオキシメチル−１−ブチル）ビス（ジトリデシルホスファイト）チタネート、ビス（ジオクチルパイロホスフェート）オキシアセテートチタネート、ビス（ジオクチルパイロホスフェート）エチレンチタネート、イソプロピルトリオクタノイルチタネート、イソプロピルジメタクリルイソステアロイルチタネート、イソプロピルイソステアロイルジアクリルチタネート、イソプロピルトリ（ジオクチルホスフェート）チタネート、イソプロピルトリクミルフェニルチタネート、イソプロピルトリ（Ｎ−アミドエチルアミノエチル）チタネート、ジクミルフェニルオキシアセテートチタネート、ジイソステアロイルエチレンチタネート等の周知の有機チタネート化合物も挙げられる。
また、有機チタネート化合物としては、（ｎ−Ｃ３Ｈ７Ｏ）３ＴｉＯＳｉ（ＣＨ３）（ＯＣ３Ｈ７）２、（ｎ−Ｃ３Ｈ７Ｏ）３ＴｉＯＳｉ（ＣＨ３）２（ＯＣ３Ｈ７）、［（ＣＨ３）３ＳｉＯ］３ＴｉＯＳｉ（ＣＨ３）２（ＯＣ３Ｈ７）２、［（ＣＨ３）３ＳｉＯ］４Ｔｉも挙げられる。
【００５７】
有機チタネート化合物は、１種単独で使用してもよいし、２種以上併用してもよい。
【００５８】
有機チタネート化合物に由来する成分の含有量（反応後の有機チタネート化合物の含有量）は、高温高湿環境下での基材と弾性層との接着耐久性向上の観点から、接着層に対して５質量％以上９５質量％以下が好ましく、１０質量％以上９３質量％がより好ましく、１５質量％以上９０質量％以下がさらに好ましい。
ここで、高温高湿環境下での基材と弾性層との接着耐久性向上の観点から、有機チタネート化合物に由来する成分の含有量に比べ、グリシジル基含有シロキサンポリマーに由来する成分の含有量が多いことが好ましい。
具体的には、有機チタネート化合物に由来する成分の含有量は、グリシジル基含有シロキサンポリマーに由来する成分の含有量に対して２０質量％以上８０質量％以下が好ましく、２３質量％以上７８質量％以下がより好ましく、２５質量％以上７５質量％以下がさらに好ましい。
【００５９】
−−ＳｉＨ構造を有するシロキサンポリマー−−
ＳｉＨ含有シロキサンポリマーは、１つ以上のＳｉＨ構造（すなわち、ケイ素原子と水素原子とが直接結合した構造）と、２つ以上の連続したシロキサン結合と、を有するシロキサン化合物である。
ＳｉＨ含有シロキサンポリマーの１分子が有するＳｉＨ構造の数は、１以上であり、接着剤層と弾性層との接着性の観点から、２以上が好ましく、２以上１０００００以下がより好ましく、２以上５００００以下がさらに好ましい。
ＳｉＨ含有シロキサンポリマーの１分子が有するＳｉ原子の数は、３以上であり、接着性の向上の観点から、３以上５００００以下が好ましい。
ＳｉＨ含有シロキサンポリマーの数平均分子量は、例えば２００以上１０００００以下が挙げられ、接着性の向上の観点から、２００以上５００００以下が好ましい。
なお、数平均分子量は、ゲルパーミエーションクロマトグラフィ（ＧＰＣ）により測定する。ＧＰＣによる分子量測定は、測定装置として東ソー製ＧＰＣ・ＨＬＣ−８１２０ＧＰＣを用い、東ソー製カラム・ＴＳＫｇｅｌ  ＳｕｐｅｒＨＭ−Ｍ（１５ｃｍ）を使用し、ＴＨＦ溶媒で行う。数平均分子量は、この測定結果から単分散ポリスチレン標準試料により作成した分子量校正曲線を使用して算出する。
【００６０】
ＳｉＨ含有シロキサンポリマーの分子構造は、直鎖状でもよく、分岐状でもよく、環状でもよい。
ＳｉＨ含有シロキサンポリマーとしては、例えば、下記一般式（１）で表される化合物が挙げられる。
【００６１】
【化２】
2020052158.tif 000004
【００６２】
一般式（１）中、Ｒ１１、Ｒ１２、Ｒ１３、Ｒ１４、Ｒ１５、Ｒ１６、及びＲ１７は、各々独立に、水素原子又は１価の有機基を示し、ｎは１以上の整数を示す。
【００６３】
一般式（１）中、Ｒ１１〜Ｒ１７が示す１価の有機基としては、例えば、置換又は無置換のアルキル基、置換又は無置換のアリール基、置換又は無置換のシリルオキシ基等が挙げられる。
【００６４】
一般式（１）中、Ｒ１１〜Ｒ１７が示すアルキル基としては、例えば、直鎖状又は分岐状で炭素数１以上４以下（好ましくは１以上３以下）のアルキル基等が挙げられ、具体的には、例えば、メチル基、エチル基、ｎ−プロピル基、イソプロピル基、ｎ−ブチル基、イソブチル基等が挙げられる。
一般式（１）中、Ｒ１１〜Ｒ１７が示すアルキル基の置換基としては、例えば、後述する置換又は無置換のアリール基、置換又は無置換のシリルオキシ基等が挙げられる。
【００６５】
一般式（１）中、Ｒ１１〜Ｒ１７が示すアリール基としては、例えば、フェニル基、ナフチル基等が挙げられる。
一般式（１）中、Ｒ１１〜Ｒ１７が示すアリール基の置換基としては、例えば、前述の置換又は無置換のアルキル基、後述する置換又は無置換のシリルオキシ基等が挙げられる。
【００６６】
一般式（１）中、Ｒ１１〜Ｒ１７が示すシリルオキシ基の置換基としては、例えば、前述の置換又は無置換のアルキル基、置換又は無置換のアリール基、置換又は無置換のシリルオキシ基等が挙げられる。
【００６７】
一般式（１）中、Ｒ１１〜Ｒ１７は、これらの中でも、接着性の向上の観点から、水素原子、炭素数１以上２以下の無置換のアルキル基、無置換のフェニル基、無置換のシリルオキシ基、炭素数１以上２以下の無置換のアルキル基で置換されたシリルオキシ基が好ましく、水素原子、炭素数１以上２以下のアルキル基がより好ましい。
【００６８】
なお、一般式（１）中のｎが２以上の場合、一般式（１）で表される化合物における２以上のＲ１３及びＲ１４は、それぞれ、同じであってもよく、異なっていてもよいが、同じであることが好ましい。
また、一般式（１）中のＲ１３とＲ１４とは、互いに同じであっても異なっていてもよいが、同じであることが好ましい。一般式（１）中のＲ１１とＲ１２とは、互いに同じであっても異なっていてもよいが、同じであることが好ましい。一般式（１）中のＲ１５とＲ１６とは、互いに同じであっても異なっていてもよいが、同じであることが好ましい。
【００６９】
一般式（１）で表される化合物は、これらの中でも、Ｒ１１〜Ｒ１６が水素、メチル基、又はエチル基であり、Ｒ１７が水素原子である化合物が好ましく、Ｒ１１〜Ｒ１６がいずれもメチル基であり、Ｒ１７が水素原子である化合物がより好ましい。
【００７０】
ＳｉＨ含有シロキサンポリマーは、１種単独で使用してもよいし、２種以上併用してもよい。
【００７１】
ＳｉＨ含有シロキサンポリマーに由来する成分の含有量（反応後のシロキサンポリマーの含有量）は、高温高湿環境下での基材と弾性層との接着耐久性向上の観点から、接着層に対して５質量％以上９５質量％以下が好ましく、７質量％以上９０質量％以下がより好ましい。
ここで、高温高湿環境下での基材と弾性層との接着耐久性向上の観点から、ＳｉＨ含有シロキサンポリマーに由来する成分の含有量に比べ、グリシジル基含有シロキサンポリマーに由来する成分の含有量が多いことが好ましい。
具体的には、ＳｉＨ含有シロキサンポリマーに由来する成分の含有量は、グリシジル基含有シロキサンポリマーに由来する成分の含有量に対して２０質量％以上８０質量％以下が好ましく、２５質量％以上７５質量％以下がより好ましい。
【００７２】
−−シランカップリング剤−−
シランカップリング剤としては、Ｓｉ原子にアルコキシ基及びハロゲン原子の少なくとも一方が直接結合した化合物が挙げられる。
シランカップリング剤としては、アルコキシ基を有するシランカップリング剤が好ましく、特に、アルコキシシランが好ましい。テトラアルコキシシランは、Ｓｉ原子に４つのアルコキシ基が結合した化合物であり、下記一般式（２）で表される。
【００７３】
【化３】
2020052158.tif 000005
【００７４】
一般式（２）中、Ｒ２１、Ｒ２２、Ｒ２３、及びＲ２４は、各々独立に、置換又は無置換のアルキル基を示す。
【００７５】
一般式（２）中、Ｒ２１〜Ｒ２４が示すアルキル基としては、例えば、直鎖状又は分岐状で炭素数１以上４以下（好ましくは１以上３以下）のアルキル基が挙げられ、具体的には、例えば、メチル基、エチル基、ｎ−プロピル基、イソプロピル基、ｎ−ブチル基、イソブチル基等が挙げられる。
一般式（２）中、Ｒ２１〜Ｒ２４が示すアルキル基の置換基としては、例えば、直鎖状又は分岐状のアルコキシ基が挙げられ具体的には、メトキシ基、エトキシ基、プロポキシ基、イソプロポキシ基、ブトキシ基、イソブトキシ基等が挙げられる。
【００７６】
一般式（２）中、Ｒ２１〜Ｒ２４は、これらの中でも、接着性向上の観点から、無置換のアルキル基が好ましく、メチル基、エチル基、ｎ−プロピル基がより好ましく、メチル基、エチル基がさらに好ましく、メチル基が特に好ましい。
一般式（２）中のＲ２１〜Ｒ２４は、互いに同じであっても異なっていてもよいが、同じであることが好ましい。
一般式（２）で表されるテトラアルコキシシランは、これらの中でも、Ｒ２１〜Ｒ２４がメチル基又はエチル基である化合物が好ましく、Ｒ２１〜Ｒ２４のいずれもがメチル基である化合物がより好ましい。
【００７７】
シランカップリング剤としては、アルケニル基を有するシランカップリング剤（以下、「アルケニル系シランカップリング剤」とも称する）も挙げられる。
ここで、アルケニル基としては、例えば、炭素数２以上４以下のアルケニル基が挙げられ、具体的には、例えば、ビニル基、アリル基、ブテニル基等が挙げられる。また、アルケニル基としては、末端に二重結合を有するアルケニル基が好ましい。
【００７８】
アルケニル系シランカップリング剤の具体例としては、例えば、ビニルトリメトキシシラン、ビニルトリエトキシシラン、ビニルトリイソプロポキシシラン、ビニルトリス（メトキシエトキシ）シラン、ビニルトリクロロシラン、アリルトリメトキシシラン等が挙げられる。
【００７９】
特に、アルケニル系シランカップリング剤として好ましくは、アルケニル基を有し、かつ、３つのアルコキシ基がＳｉ原子に直接結合した化合物が挙げられる。
アルケニル系シランカップリング剤としては、例えば、下記一般式（３）で表される化合物が挙げられる。
【００８０】
【化４】
2020052158.tif 000006
【００８１】
一般式（３）中、Ｒ３１、Ｒ３２、及びＲ３３は、各々独立に、置換又は無置換のアルキル基を示し、Ｒ３４は、アルケニル基を有する１価の有機基を示す。
【００８２】
一般式（３）中、Ｒ３１〜Ｒ３３が示す置換又は無置換のアルキル基としては、例えば、前記一般式（２）中のＲ２１〜Ｒ２４が示す置換又は無置換のアルキル基と同様のものが挙げられる。
一般式（３）中のＲ３１〜Ｒ３３は、互いに同じであっても異なっていてもよいが、同じであることが好ましい。
【００８３】
一般式（３）中、Ｒ３４が示すアルケニル基を有する１価の有機基としては、例えば、アルケニル基、アルケニルオキシアルキル基、アルケニルシクロアルキル基、アルケニルアリール基等が挙げられる。
一般式（３）中、Ｒ３４が示すアルケニル基を有する１価の有機基は、これらの中でも、アルケニル基が好ましく、末端に二重結合を有するアルケニル基がより好ましく、ビニル基、アリル基、３−ブテニル基がさらに好ましく、ビニル基が特に好ましい。
【００８４】
一般式（３）で表されるアルケニル系シランカップリング剤は、これらの中でも、Ｒ３１〜Ｒ３３がメチル基又はエチル基であり、Ｒ３４がビニル基又はアリル基である化合物が好ましく、Ｒ３１〜Ｒ３３のいずれもがメチル基であり、Ｒ３４がビニル基である化合物がより好ましい。
【００８５】
シランカップリング剤としては、その他、エポキシ基系シランカップリング剤、アミノ基系シランカップリング剤、メタクリル基系シランカップリング剤、スチリル基系シランカップリング剤、及びアミノ基系シランカップリング剤等の周知のカップリング剤も挙げられる。
【００８６】
シランカップリング剤は、１種単独で使用してもよいし、２種以上併用してもよい。
【００８７】
シランカップリング剤に由来する成分の含有量（反応後のシランカップリング剤の含有量）は、高温高湿環境下での基材と弾性層との接着耐久性向上の観点から、接着層に対して５質量％以上９５質量％以下が好ましく、１０質量％以上９０質量％以下がより好ましい。
ここで、高温高湿環境下での基材と弾性層との接着耐久性向上の観点から、シランカップリング剤に由来する成分の含有量に比べ、グリシジル基含有シロキサンポリマーに由来する成分の含有量が多いことが好ましい。
具体的には、シランカップリング剤に由来する成分の含有量は、グリシジル基含有シロキサンポリマーに由来する成分の含有量に対して１５質量％以上８５質量％以下が好ましく、２０質量％以上８０質量％以下がより好ましい。
【００８８】
−−その他の成分−−
その他の成分としては、例えば、補強性フィラー（例えば、シリカ、酸化鉄、酸化セリウム等）等の周知の添加剤も挙げられる。
【００８９】
なお、接着層において、各化合物に由来する成分の含有量は、イオン銃によるイオンエッチングを用いたＸ線光電子分光分析（ＸＰＳ）による深さ方向分析、斜め切削装置「Ｓｕｒｆａｃｅ  Ａｎｄ  Ｉｎｔｅｒｆａｃｉａｌ  Ｃｕｔｔｉｎｇ  Ａｎａｌｙｓｉｓ  Ｓｙｓｔｅｍ（ＳＡＩＣＡＳ）」を用いて、１０°斜面を作成したサンプルでのＸＰＳ分析等の方法により測定する。
【００９０】
接着剤層の膜厚としては、例えば、０．１μｍ以上１０μｍ以下が挙げられ、０．２μｍ以上７μｍ以下が好ましく、０．３μｍ以上５μｍ以下がより好ましい。
【００９１】
（弾性層）
弾性層は、シリコーンゴムを含む。つまり、弾性層は、シリコーンゴム層であることがよい。
【００９２】
シリコーンゴムとしては、ジメチルシリコーンゴム（ＭＱ）、メチルビニルシリコーンゴム（ＶＭＱ）、メチルフェニルシリコーンゴム（ＰＭＱ）等が挙げられる。
これらの中でも、シリコーンゴムとしては、メチルビニルシリコーンゴム（ＶＭＱ）が好ましい。
【００９３】
そして、メチルビニルシリコーンゴム（ＶＭＱ）としては、ケイ素原子に水素原子が結合した水素結合シリル基を有する第１のポリシロキサンとビニル基を有する第２のポリシロキサンとの重合体（以下、「特定のシリコーンゴム」とも称する。）が好ましい。
【００９４】
特定のシリコーンゴムに適用される第１のポリシロキサンについて説明する。
水素結合シリル基（−ＳｉＨ）を有する第１のポリシロキサンとしては、特に限定されず、公知の材料が使用され得る。第１のポリシロキサンにおいて、水素結合シリル基（−ＳｉＨ）は主鎖の末端に存在していても、主鎖の側鎖に存在していてもよい。
【００９５】
第１のポリシロキサンとしては、例えば、主鎖の両末端又は片末端に−ＳｉＨ（Ｒ１）２基を有するオルガノポリシロキサン（なお、Ｒ１は水素原子又は有機基を表し、メチル基が好ましく、２つのＲ１は同じであっても異なっていてもよい）、主鎖を構成するＳｉ原子に水素原子が結合した（つまり主鎖中に−［Ｏ−Ｓｉ（−Ｈ）（−Ｒ２）］−の構造を有する）オルガノハイドロジェンポリシロキサン（なお、Ｒ２は水素原子又は有機基を表し、メチル基が好ましい）が挙げられる。
【００９６】
より具体的には、両末端トリメチルシロキシ基封鎖メチルハイドロジェンポリシロキサン、両末端トリメチルシロキシ基封鎖ジメチルシロキサン／メチルハイドロジェンシロキサン共重合体、両末端ジメチルハイドロジェンシロキシ基封鎖ジメチルポリシロキサン、両末端ジメチルハイドロジェンシロキシ基封鎖ジメチルシロキサン／メチルハイドロジェンシロキサン共重合体、両末端トリメチルシロキシ基封鎖メチルハイドロジェンシロキサン／ジフェニルシロキサン共重合体、両末端トリメチルシロキシ基封鎖メチルハイドロジェンシロキサン／ジフェニルシロキサン／ジメチルシロキサン共重合体等のオルガノハイドロジェンポリシロキサンが挙げられる。
これらの第１のポリシロキサンは、１種単独で使用してもよく、２種以上を併用してもよい。
【００９７】
特定のシリコーンゴムに適用される第２のポリシロキサンについて説明する。
ビニル基（−ＣＨ＝ＣＨ２）を有する第２のポリシロキサンとしては、特に限定されず、公知の材料が使用され得る。第２のポリシロキサンにおいて、ビニル基は主鎖の末端に存在していても、主鎖の側鎖に存在していてもよい。
【００９８】
第２のポリシロキサンとしては、例えば、主鎖の両末端又は片末端においてケイ素原子（Ｓｉ）にビニル基（−ＣＨ＝ＣＨ２）が結合したオルガノポリシロキサン、主鎖を構成するＳｉ原子に側鎖となるようビニル基（−ＣＨ＝ＣＨ２）が結合したにオルガノポリシロキサンが挙げられる。
【００９９】
より具体的には、分子鎖両末端トリメチルシロキシ基封鎖メチルビニルポリシロキサン、分子鎖両末端トリメチルシロキシ基封鎖ジメチルシロキサン／メチルビニルシロキサン共重合体、分子鎖両末端トリメチルシロキシ基封鎖ジメチルシロキサン／メチルビニルシロキサン／メチルフェニルシロキサン共重合体、分子鎖両末端ジメチルビニルシロキシ基封鎖ジメチルポリシロキサン、分子鎖両末端ジメチルビニルシロキシ基封鎖メチルビニルポリシロキサン、分子鎖両末端ジメチルビニルシロキシ基封鎖ジメチルシロキサン／メチルビニルシロキサン共重合体、分子鎖両末端ジメチルビニルシロキシ基封鎖ジメチルシロキサン／メチルビニルシロキサン／メチルフェニルシロキサン共重合体、分子鎖両末端ジビニルメチルシロキシ基封鎖ジメチルポリシロキサン、分子鎖両末端ジビニルメチルシロキシ基封鎖ジメチルシロキサン／メチルビニルシロキサン共重合体、分子鎖両末端トリビニルシロキシ基封鎖ジメチルポリシロキサン、分子鎖両末端トリビニルシロキシ基封鎖ジメチルシロキサン／メチルビニルシロキサン共重合体等のオルガノポリシロキサンが挙げられる。
これらの第２のポリシロキサンは、１種単独で使用してもよく、２種以上を併用してもよい。
【０１００】
弾性層は、シリコーンゴムの他、各種添加剤を含んでもよい。
添加剤としては、例えば、補強剤（カーボンブラック等）、充填剤（炭酸カルシウム等）、軟化剤（パラフィン系等）、加工助剤（ステアリン酸等）、老化防止剤（アミン系等）、加硫剤（硫黄、金属酸化物、過酸化物等）、機能性充填剤（アルミナ等）等が挙げられる。
【０１０１】
弾性層の厚さは、例えば、３０μｍ以上１ｍｍ以下であることがよく、望ましくは１００μｍ以上５００μｍ以下である。
【０１０２】
（表面層）
表面層は、例えば、耐熱性離型材料（表面層形成用材料）を含んで構成される。
耐熱性離型材料としては、フッ素ゴム、フッ素樹脂、シリコーン樹脂、ポリイミド樹脂等が挙げられる。
【０１０３】
これらの中でも、耐熱性離型材料としては、フッ素樹脂がよい。
フッ素樹脂として具体的には、例えば、テトラフルオロエチレン／パーフルオロアルキルビニルエーテル共重合体（ＰＦＡ）、ポリテトラフルオロエチレン（ＰＴＦＥ）、テトラフルオロエチレン／ヘキサフルオロプロピレン共重合体（ＦＥＰ）、ポリエチレン／テトラフルオロエチレン共重合体（ＥＴＦＥ）、ポリフッ化ビニリデン（ＰＶＤＦ）、ポリクロロ三フッ化エチレン（ＰＣＴＦＥ）、フッ化ビニル（ＰＶＦ）等が挙げられる。
【０１０４】
表面層の厚みは、１００μｍ以下であるが、例えば、５μｍ以上５０μｍ以下であることがよく、望ましくは１０μｍ以上４０μｍ以下である。
【０１０５】
表面層の形成は公知の方法を適用すればよく、例えば塗布法によって形成すればよい。
表面層は、表面層となる筒状体を予め準備し、筒状体の内面に接着層を形成した上で、弾性層の外周上に被覆させることで、表面層を形成してもよい。また、表面層は、筒状体の内周面にビニル基等の官能基を導入した上で、弾性層の外周上に被覆させた後、筒状体の内周面に官能基と弾性層の外周面の官能基とを反応させることで、表面層を形成してもよい。
【０１０６】
（定着ベルトの用途）
本実施形態に係る定着ベルトは、例えば、加熱ベルト、加圧ベルトのいずれにも適用される。なお、加熱ベルトとしては、電磁誘導方式により加熱する加熱ベルト、外部の熱源から加熱する加熱ベルトのいずれであってもよい。
但し、本実施形態に係る定着部材を電磁誘導方式により加熱する加熱ベルトに適用する場合、電磁誘導により発熱する金属層（発熱層）を設けることがよい。
【０１０７】
［定着装置］
本実施形態に係る定着装置としては、種々の構成があり、例えば、第１回転体と、第１回転体の外面に接して配置される第２回転体と、を備え、トナー像が表面に形成された記録媒体を第１回転体と第２回転体との接触部に挿通してトナー像を定着する定着装置が例示できる。そして、第１回転体及び第２回転体の少なくとも一方として、本実施形態に係る定着部材が適用される。
【０１０８】
以下に、第１及び第２実施形態として、加熱ベルトと加圧ロールとを備えた定着装置を説明する。そして、第１及び第２実施形態において、本実施形態に係る定着部材は、加熱ベルト、及び加圧ロールのいずれにも適用され得る。
なお、本実施形態に係る定着装置は、第１及び第２実施形態に限られず、加熱ロール又は加熱ベルトと加圧ベルトとを備えた定着装置であってよい。そして、本実施形態に係る定着部材は、加熱ロール、加熱ベルト、及び加圧ベルトのいずれにも適用され得る。
また、本実施形態に係る定着装置は、第１及び第２実施形態に限られず、電磁誘導加熱方式の定着装置であってもよい。
【０１０９】
（定着装置の第１実施形態）
第１実施形態に係る定着装置について説明する。図２は、第１実施形態に係る定着装置の一例を示す概略図である。
【０１１０】
第１実施形態に係る定着装置６０は、図２に示すように、例えば、回転駆動する加熱ロール６１（第１回転体の一例）と、加圧ベルト６２（第２回転体の一例）と、加圧ベルト６２を介して加熱ロール６１を押圧する押圧パッド６４（押圧部材の一例）と、を備えて構成されている。
なお、押圧パッド６４は、例えば、加圧ベルト６２と加熱ロール６１とが相対的に加圧されていればよい。従って、加圧ベルト６２側が加熱ロール６１に加圧されてもよく、加熱ロール６１側が加熱ロール６１に加圧されてもよい。
【０１１１】
加熱ロール６１の内部には、ハロゲンランプ６６（加熱手段の一例）が配設されている。加熱手段としては、ハロゲンランプに限られず、発熱する他の発熱部材を用いてもよい。
【０１１２】
一方、加熱ロール６１の表面には、例えば、感温素子６９が接触して配置されている。この感温素子６９による温度計測値に基づいて、ハロゲンランプ６６の点灯が制御され、加熱ロール６１の表面温度が目的とする設定温度（例えば、１５０℃）に維持される。
【０１１３】
加圧ベルト６２は、例えば、内部に配置された押圧パッド６４とベルト走行ガイド６３とによって回転自在に支持されている。そして、挟込領域Ｎ（ニップ部）において押圧パッド６４により加熱ロール６１に対して押圧されて配置されている。
【０１１４】
押圧パッド６４は、例えば、加圧ベルト６２の内側において、加圧ベルト６２を介して加熱ロール６１に加圧される状態で配置され、加熱ロール６１との間で挟込領域Ｎを形成している。
押圧パッド６４は、例えば、幅の広い挟込領域Ｎを確保するための前挟込部材６４ａを挟込領域Ｎの入口側に配置し、加熱ロール６１に歪みを与えるための剥離挟込部材６４ｂを挟込領域Ｎの出口側に配置している。
【０１１５】
加圧ベルト６２の内周面と押圧パッド６４との摺動抵抗を小さくするために、例えば、前挟込部材６４ａ及び剥離挟込部材６４ｂの加圧ベルト６２と接する面にシート状の摺動部材６８が設けられている。そして、押圧パッド６４と摺動部材６８とは、金属製の保持部材６５に保持されている。
なお、摺動部材６８は、例えば、その摺動面が加圧ベルト６２の内周面と接するように設けられており、加圧ベルト６２との間に存在するオイルの保持・供給に関与する。
【０１１６】
保持部材６５には、例えば、ベルト走行ガイド６３が取り付けられ、加圧ベルト６２が回転する構成となっている。
【０１１７】
加熱ロール６１は、例えば、図示しない駆動モータにより矢印Ｓ方向に回転し、この回転に従動して加圧ベルト６２は、加熱ロール６１の回転方向と反対の矢印Ｒ方向へ回転する。すなわち、例えば、加熱ロール６１が図２における時計方向へ回転するのに対して、加圧ベルト６２は反時計方向へ回転する。
【０１１８】
そして、未定着トナー像を有する用紙Ｋ（記録媒体の一例）は、例えば、定着入口ガイド５６によって導かれて、挟込領域Ｎに搬送される。そして、用紙Ｋが挟込領域Ｎを通過する際に、用紙Ｋ上の未定着トナー像は挟込領域Ｎに作用する圧力と熱とによって定着される。
【０１１９】
第１実施形態に係る定着装置６０では、例えば、加熱ロール６１の外周面に倣う凹形状の前挟込部材６４ａにより、前挟込部材６４ａがない構成に比して、広い挟込領域Ｎを確保される。
【０１２０】
また、第１実施形態に係る定着装置６０では、例えば、加熱ロール６１の外周面に対し突出させて剥離挟込部材６４ｂを配置することにより、挟込領域Ｎの出口領域において加熱ロール６１の歪みが局所的に大きくなるように構成されている。
【０１２１】
このように剥離挟込部材６４ｂを配置すれば、例えば、定着後の用紙Ｋは、剥離挟込領域を通過する際に、局所的に大きく形成された歪みを通過することになるので、用紙Ｋが加熱ロール６１から剥離しやすい。
【０１２２】
剥離の補助手段として、例えば、加熱ロール６１の挟込領域Ｎの下流側に、剥離部材７０を配設されている。剥離部材７０は、例えば、剥離爪７１が加熱ロール６１の回転方向と対向する向き（カウンタ方向）に加熱ロール６１と近接する状態で保持部材７２によって保持されている。
【０１２３】
（定着装置の第２実施形態）
第２実施形態に係る定着装置について説明する。図３は、第２実施形態に係る定着装置の一例を示す概略図である。
【０１２４】
第２実施形態に係る定着装置８０は、図３に示すように、例えば、加熱ベルト８４（第１回転体の一例）を備える定着ベルトモジュール８６と、加熱ベルト８４（定着ベルトモジュール８６）に押圧して配置された加圧ロール８８（第２回転体の一例）とを含んで構成されている。そして、例えば、加熱ベルト８４（定着ベルトモジュール８６）と加圧ロール８８との接触部には挟込領域Ｎ（ニップ部）が形成されている。挟込領域Ｎでは、用紙Ｋ（記録媒体の一例）が加圧及び加熱されトナー像が定着される。
【０１２５】
定着ベルトモジュール８６は、例えば、無端状の加熱ベルト８４と、加圧ロール８８側で加熱ベルト８４が巻き掛けられ、モータ（不図示）の回転力で回転駆動すると共に加熱ベルト８４をその内周面から加圧ロール８８側へ押し付ける加熱押圧ロール８９と、加熱押圧ロール８９と異なる位置で内側から加熱ベルト８４を支持する支持ロール９０と、を備えている。
定着ベルトモジュール８６は、例えば、加熱ベルト８４の外側に配置されてその周回経路を規定する支持ロール９２と、加熱押圧ロール８９から支持ロール９０までの加熱ベルト８４の姿勢を矯正する姿勢矯正ロール９４と、加熱ベルト８４と加圧ロール８８とで形成された挟込領域Ｎの下流側において加熱ベルト８４に内周面から張力を付与する支持ロール９８と、が設けられている。
【０１２６】
そして、定着ベルトモジュール８６は、例えば、加熱ベルト８４と加熱押圧ロール８９との間に、シート状の摺動部材８２が介在するように設けられている。
摺動部材８２は、例えば、その摺動面が加熱ベルト８４の内周面と接するように設けられており、加熱ベルト８４との間に存在するオイルの保持・供給に関与する。
ここで、摺動部材８２は、例えば、その両端が支持部材９６により支持された状態で設けられている。
【０１２７】
加熱押圧ロール８９の内部には、例えば、ハロゲンヒータ８９Ａ（加熱手段の一例）が設けられている。
【０１２８】
支持ロール９０は、例えば、アルミニウムで形成された円筒状ロールであり、内部にはハロゲンヒータ９０Ａ（加熱手段の一例）が配設されており、加熱ベルト８４を内周面側から加熱するようになっている。
支持ロール９０の両端部には、例えば、加熱ベルト８４を外側に押圧するバネ部材（不図示）が配設されている。
【０１２９】
支持ロール９２は、例えば、アルミニウムで形成された円筒状ロールであり、支持ロール９２の表面には厚さ２０μｍのフッ素樹脂からなる離型層が形成されている。
支持ロール９２の離型層は、例えば、加熱ベルト８４の外周面からのトナーや紙粉が支持ロール９２に堆積するのを防止するために形成されるものである。
支持ロール９２の内部には、例えば、ハロゲンヒータ９２Ａ（加熱手段の一例）が配設されており、加熱ベルト８４を外周面側から加熱するようになっている。
【０１３０】
つまり、例えば、加熱押圧ロール８９と支持ロール９０及び支持ロール９２とによって、加熱ベルト８４が加熱される構成となっている。
【０１３１】
姿勢矯正ロール９４は、例えば、アルミニウムで形成された円柱状ロールであり、姿勢矯正ロール９４の近傍には、加熱ベルト８４の端部位置を測定する端部位置測定機構（不図示）が配置されている。
姿勢矯正ロール９４には、例えば、端部位置測定機構の測定結果に応じて加熱ベルト８４の軸方向における当り位置を変位させる軸変位機構（不図示）が配設され、加熱ベルト８４の蛇行を制御するように構成されている。
【０１３２】
一方、加圧ロール８８は、例えば、回転自在に支持されると共に、図示しないスプリング等の付勢手段によって加熱ベルト８４が加熱押圧ロール８９に巻き回された部位に押圧されて設けられている。これにより、定着ベルトモジュール８６の加熱ベルト８４（加熱押圧ロール８９）が矢印Ｓ方向へ回転移動するのに伴って、加熱ベルト８４（加熱押圧ロール８９）に従動して加圧ロール８８が矢印Ｒ方向に回転移動するようになっている。
【０１３３】
そして、未定着トナー像（不図示）を有する用紙Ｋは、矢印Ｐ方向に搬送され、定着装置８０の挟込領域Ｎに導かれる。そして、用紙Ｋが挟込領域Ｎを通過する際に、用紙Ｋ上の未定着トナー像は、挟込領域Ｎに作用する圧力と熱とによって定着される。
【０１３４】
なお、第２実施形態に係る定着装置８０では、複数ある加熱手段の一例としてハロゲンヒータ（ハロゲンランプ）を適用した形態を説明したが、これに限られず、ハロゲンヒータ以外の輻射ランプ発熱体（放射線（赤外線等）を発する発熱体）、抵抗発熱体（抵抗に電流を流すことによりジュール熱を発生させる発熱体：例えばセラミック基板に抵抗を有する膜を形成して焼成させたもの等）を適用してもよい。
【０１３５】
［画像形成装置］
次に、本実施形態に係る画像形成装置について説明する。
本実施形態に係る画像形成装置は、像保持体と、像保持体の表面を帯電する帯電手段と、帯電した像保持体の表面に静電潜像を形成する静電潜像形成手段と、トナーを含む現像剤により、像保持体の表面に形成された静電潜像を現像してトナー像を形成する現像手段と、トナー像を記録媒体の表面に転写する転写手段と、トナー像を記録媒体に定着する定着手段と、を備える。
そして、定着手段として、本実施形態に係る定着装置が適用される。
【０１３６】
ここで、本実施形態に係る画像形成装置において、定着装置は、画像形成装置に着脱するようにカートリッジ化していてもよい。つまり、本実施形態に係る画像形成装置は、プロセスカートリッジの構成装置として、本実施形態に係る定着装置を備えてもよい。
【０１３７】
以下、本実施形態に係る画像形成装置について図面を参照しつつ説明する。
図４は、本実施形態に係る画像形成装置の構成を示した概略構成図である。
【０１３８】
本実施形態に係る画像形成装置１００は、図４に示すように、例えば、一般にタンデム型と呼ばれる中間転写方式の画像形成装置であって、電子写真方式により各色成分のトナー像が形成される複数の画像形成ユニット１Ｙ、１Ｍ、１Ｃ、１Ｋと、各画像形成ユニット１Ｙ、１Ｍ、１Ｃ、１Ｋにより形成された各色成分トナー像を中間転写ベルト１５に順次転写（一次転写）させる一次転写部１０と、中間転写ベルト１５上に転写された重畳トナー像を記録媒体である用紙Ｋに一括転写（二次転写）させる二次転写部２０と、二次転写された画像を用紙Ｋ上に定着させる定着装置６０と、を備えている。また、画像形成装置１００は、各装置（各部）の動作を制御する制御部４０を有している。
【０１３９】
この定着装置６０が既述の第１実施形態に係る定着装置６０である。なお、画像形成装置１００は、既述の第２実施形態に係る定着装置８０を備える構成であってもよい。
【０１４０】
画像形成装置１００の各画像形成ユニット１Ｙ，１Ｍ，１Ｃ，１Ｋは、表面に形成されるトナー像を保持する像保持体の一例として、矢印Ａ方向に回転する感光体１１を備えている。
【０１４１】
感光体１１の周囲には、帯電手段の一例として、感光体１１を帯電させる帯電器１２が設けられ、潜像形成手段の一例として、感光体１１上に静電潜像を書込むレーザ露光器１３（図中露光ビームを符号Ｂｍで示す）が設けられている。
【０１４２】
また、感光体１１の周囲には、現像手段の一例として、各色成分トナーが収容されて感光体１１上の静電潜像をトナーにより可視像化する現像器１４が設けられ、感光体１１上に形成された各色成分トナー像を一次転写部１０にて中間転写ベルト１５に転写する一次転写ロール１６が設けられている。
【０１４３】
更に、感光体１１の周囲には、感光体１１上の残留トナーが除去される感光体クリーナ１７が設けられ、帯電器１２、レーザ露光器１３、現像器１４、一次転写ロール１６及び感光体クリーナ１７の電子写真用デバイスが感光体１１の回転方向に沿って順次配設されている。これらの画像形成ユニット１Ｙ，１Ｍ，１Ｃ，１Ｋは、中間転写ベルト１５の上流側から、イエロー（Ｙ）、マゼンタ（Ｍ）、シアン（Ｃ）、ブラック（Ｋ）の順に、略直線状に配置されている。
【０１４４】
中間転写体である中間転写ベルト１５は、ポリイミド又はポリアミド等の樹脂をベース層としてカーボンブラック等の帯電防止剤を適当量含有させたフィルム状の加圧ベルトで構成されている。そして、その体積抵抗率は１０６Ωｃｍ以上１０１４Ωｃｍ以下となるように形成されており、その厚さは、例えば、０．１ｍｍ程度に構成されている。
【０１４５】
中間転写ベルト１５は、各種ロールによって図４に示すＢ方向に目的に合わせた速度で循環駆動（回転）されている。この各種ロールとして、定速性に優れたモータ（不図示）により駆動されて中間転写ベルト１５を回転させる駆動ロール３１、各感光体１１の配列方向に沿って略直線状に延びる中間転写ベルト１５を支持する支持ロール３２、中間転写ベルト１５に対して張力を与えると共に中間転写ベルト１５の蛇行を防止する補正ロールとして機能する張力付与ロール３３、二次転写部２０に設けられる背面ロール２５、及び、中間転写ベルト１５上の残留トナーを掻き取るクリーニング部に設けられるクリーニング背面ロール３４を有している。
【０１４６】
一次転写部１０は、中間転写ベルト１５を挟んで感光体１１に対向して配置される一次転写ロール１６で構成されている。一次転写ロール１６は、芯体と、芯体の周囲に固着された弾性層としてのスポンジ層と、で構成されている。芯体は、鉄、ＳＵＳ等の金属で構成された円柱棒である。スポンジ層はカーボンブラック等の導電剤を配合したＮＢＲとＳＢＲとＥＰＤＭとのブレンドゴムで形成され、体積抵抗率が１０７．５Ωｃｍ以上１０８．５Ωｃｍ以下のスポンジ状の円筒ロールである。
【０１４７】
そして、一次転写ロール１６は中間転写ベルト１５を挟んで感光体１１に圧接配置され、更に一次転写ロール１６にはトナーの帯電極性（マイナス極性とする。以下同様。）と逆極性の電圧（一次転写バイアス）が印加されるようになっている。これにより、各々の感光体１１上のトナー像が中間転写ベルト１５に順次、静電吸引され、中間転写ベルト１５上において重畳されたトナー像が形成されるようになっている。
【０１４８】
二次転写部２０は、背面ロール２５と、中間転写ベルト１５のトナー像保持面側に配置される二次転写ロール２２と、を備えて構成されている。
【０１４９】
背面ロール２５は、表面がカーボンを分散したＥＰＤＭとＮＢＲのブレンドゴムのチューブ、内部はＥＰＤＭゴムで構成されている。そして、その表面抵抗率が１０７Ω／□以上１０１０Ω／□以下となるように形成され、硬度は、例えば、７０°（アスカーＣ：高分子計器社製、以下同様。）に設定される。この背面ロール２５は、中間転写ベルト１５の裏面側に配置されて二次転写ロール２２の対向電極を構成し、二次転写バイアスが安定的に印加される金属製の給電ロール２６が接触配置されている。
【０１５０】
一方、二次転写ロール２２は、芯体と、芯体の周囲に固着された弾性層としてのスポンジ層と、で構成されている。芯体は鉄、ＳＵＳ等の金属で構成された円柱棒である。スポンジ層はカーボンブラック等の導電剤を配合したＮＢＲとＳＢＲとＥＰＤＭとのブレンドゴムで形成され、体積抵抗率が１０７．５Ωｃｍ以上１０８．５Ωｃｍ以下のスポンジ状の円筒ロールである。
【０１５１】
そして、二次転写ロール２２は中間転写ベルト１５を挟んで背面ロール２５に圧接配置され、更に、二次転写ロール２２は接地されて背面ロール２５との間に二次転写バイアスが形成され、二次転写部２０に搬送される用紙Ｋ上にトナー像を二次転写する。
【０１５２】
また、中間転写ベルト１５の二次転写部２０の下流側には、二次転写後の中間転写ベルト１５上の残留トナーや紙粉を除去し、中間転写ベルト１５の表面をクリーニングする中間転写ベルトクリーナ３５が、中間転写ベルト１５に対し接離自在に設けられている。
【０１５３】
なお、中間転写ベルト１５、一次転写部１０（一次転写ロール１６）、及び二次転写部２０（二次転写ロール２２）が、転写手段の一例に該当する。
【０１５４】
一方、イエローの画像形成ユニット１Ｙの上流側には、各画像形成ユニット１Ｙ，１Ｍ，１Ｃ，１Ｋにおける画像形成タイミングをとるための基準となる基準信号を発生する基準センサ（ホームポジションセンサ）４２が配設されている。この基準センサ４２は、中間転写ベルト１５の裏側に設けられたマークを認識して基準信号を発生しており、この基準信号の認識に基づく制御部４０からの指示により、各画像形成ユニット１Ｙ，１Ｍ，１Ｃ，１Ｋは画像形成を開始するように構成されている。
また、黒の画像形成ユニット１Ｋの下流側には、画質調整を行うための画像濃度センサ４３が配設されている。
【０１５５】
更に、本実施形態に係る画像形成装置では、用紙Ｋを搬送する搬送手段として、用紙Ｋを収容する用紙収容部５０、この用紙収容部５０に集積された用紙Ｋを予め定められたタイミングで取り出して搬送する給紙ロール５１、給紙ロール５１により繰り出された用紙Ｋを搬送する搬送ロール５２、搬送ロール５２により搬送された用紙Ｋを二次転写部２０へと送り込む搬送ガイド５３、二次転写ロール２２により二次転写された後に搬送される用紙Ｋを定着装置６０へと搬送する搬送ベルト５５、及び、用紙Ｋを定着装置６０に導く定着入口ガイド５６を備えている。
【０１５６】
次に、本実施形態に係る画像形成装置の基本的な作像プロセスについて説明する。
本実施形態に係る画像形成装置では、図示しない画像読取装置や図示しないパーソナルコンピュータ（ＰＣ）等から出力される画像データは、図示しない画像処理装置により画像処理が施された後、画像形成ユニット１Ｙ，１Ｍ，１Ｃ，１Ｋによって作像作業が実行される。
【０１５７】
画像処理装置では、入力された反射率データに対して、シェーディング補正、位置ズレ補正、明度／色空間変換、ガンマ補正、枠消しや色編集、移動編集等の各種画像編集等の画像処理が施される。画像処理が施された画像データは、Ｙ、Ｍ、Ｃ、Ｋの４色の色材階調データに変換され、レーザ露光器１３に出力される。
【０１５８】
レーザ露光器１３では、入力された色材階調データに応じて、例えば半導体レーザから出射された露光ビームＢｍを画像形成ユニット１Ｙ，１Ｍ，１Ｃ，１Ｋの各々の感光体１１に照射している。画像形成ユニット１Ｙ，１Ｍ，１Ｃ，１Ｋの各感光体１１では、帯電器１２によって表面が帯電された後、このレーザ露光器１３によって表面が走査露光され、静電潜像が形成される。形成された静電潜像は、各々の画像形成ユニット１Ｙ，１Ｍ，１Ｃ，１Ｋによって、Ｙ、Ｍ、Ｃ、Ｋの各色のトナー像として現像される。
【０１５９】
画像形成ユニット１Ｙ，１Ｍ，１Ｃ，１Ｋの感光体１１上に形成されたトナー像は、各感光体１１と中間転写ベルト１５とが接触する一次転写部１０において、中間転写ベルト１５上に転写される。より具体的には、一次転写部１０において、一次転写ロール１６により中間転写ベルト１５の基材に対しトナーの帯電極性（マイナス極性）と逆極性の電圧（一次転写バイアス）が付加され、トナー像を中間転写ベルト１５の表面に順次重ね合わせて一次転写が行われる。
【０１６０】
トナー像が中間転写ベルト１５の表面に順次一次転写された後、中間転写ベルト１５は移動してトナー像が二次転写部２０に搬送される。トナー像が二次転写部２０に搬送されると、搬送手段では、トナー像が二次転写部２０に搬送されるタイミングに合わせて給紙ロール５１が回転し、用紙収容部５０から目的とするサイズの用紙Ｋが供給される。給紙ロール５１により供給された用紙Ｋは、搬送ロール５２により搬送され、搬送ガイド５３を経て二次転写部２０に到達する。この二次転写部２０に到達する前に、用紙Ｋは一旦停止され、トナー像が保持された中間転写ベルト１５の移動タイミングに合わせて位置合わせロール（不図示）が回転することで、用紙Ｋの位置とトナー像の位置との位置合わせがなされる。
【０１６１】
二次転写部２０では、中間転写ベルト１５を介して、二次転写ロール２２が背面ロール２５に加圧される。このとき、タイミングを合わせて搬送された用紙Ｋは、中間転写ベルト１５と二次転写ロール２２との間に挟み込まれる。その際に、給電ロール２６からトナーの帯電極性（マイナス極性）と同極性の電圧（二次転写バイアス）が印加されると、二次転写ロール２２と背面ロール２５との間に転写電界が形成される。そして、中間転写ベルト１５上に保持された未定着トナー像は、二次転写ロール２２と背面ロール２５とによって加圧される二次転写部２０において、用紙Ｋ上に一括して静電転写される。
【０１６２】
その後、トナー像が静電転写された用紙Ｋは、二次転写ロール２２によって中間転写ベルト１５から剥離された状態でそのまま搬送され、二次転写ロール２２の用紙搬送方向下流側に設けられた搬送ベルト５５へと搬送される。搬送ベルト５５は、定着装置６０における最適な搬送速度に合わせて、用紙Ｋを定着装置６０まで搬送する。定着装置６０に搬送された用紙Ｋ上の未定着トナー像は、定着装置６０によって熱及び圧力で定着処理を受けることで用紙Ｋ上に定着される。そして定着画像が形成された用紙Ｋは、画像形成装置の排出部に設けられた排紙収容部（不図示）に搬送される。
【０１６３】
一方、用紙Ｋへの転写が終了した後、中間転写ベルト１５上に残った残留トナーは、中間転写ベルト１５の回転に伴ってクリーニング部まで搬送され、クリーニング背面ロール３４及び中間転写ベルトクリーナ３５によって中間転写ベルト１５上から除去される。
【０１６４】
以上、本実施形態について説明したが、上記実施の形態に限定的に解釈されるものではなく、種々の変形、変更、改良が可能である。
【実施例】
【０１６５】
以下、実施例を挙げて本発明をさらに具体的に説明する。ただし、本発明は以下の実施例に限定されるものではない。なお、以下の説明において、特に断りのない限り、「部」及び「％」はすべて質量基準である。
【０１６６】
＜実施例１＞
（基材（ＰＩ基材）の作製）
ポリイミド前駆体（ポリイミドワニス「Ｕワニス−Ｓ」、宇部興産製）のＮ−メチル−２−ピロリドン（ＮＭＰ）溶液を、直径φ３０ｍｍの金型上にスパイラル塗布し、３８０℃まで次のステップ昇温により焼成した。ステップ昇温は、２５℃から１２０℃まで昇温し、１２０℃で１時間維持し、１２０℃から２５０℃まで昇温し、２５０℃で１時間維持し、２５０℃から３８０℃まで昇温し、３８０℃で１時間維持した後、３８０℃から２５℃まで降温した。
これにより、外径３０ｍｍ、膜厚６０μｍ、幅４００ｍｍのポリイミド樹脂層単層からなる管状の基材を得た。
【０１６７】
（接着剤層、弾性層、及び表面層の形成）
続いて、接着剤として、下記式（Ｇ１）で示されるジグリシジルエーテル末端ポリ(ジメチルシロキサン)（Ｓｉｇｍａ−Ａｌｄｒｉｃｈ社製、数平均分子量＝８００）５０質量部と、両末端にＳｉＨ基を有する含有ポリ(ジメチルシロキサン) （Ｓｉｇｍａ−Ａｌｄｒｉｃｈ社製、数平均分子量＝５８０）５０質量部と、をヘプタンに希釈し、１０質量％成分とした溶液を、５分間撹拌した後、接着剤塗布液を得た。
これを、ポリイミド樹脂層単層からなる管状の基材の外周面に、ウェス塗布法を用いて接着剤塗布液を塗布し、室温２５℃、相対湿度５０％の環境下で、３０分間風乾後、150℃20分の焼成を行うことで、膜厚０．１μｍの接着剤皮膜を形成した。
【化５】
2020052158.tif 000007
【０１６８】
次に、低硬度タイプのシリコーンゴム（Ｘ３４−１０５３；信越化学工業製）を酢酸ブチルで１５質量％に希釈し、弾性層形成用塗布液を得た。接着剤皮膜の表面（外周面）に、スパイラルコート装置を用いて弾性層形成用塗布液を２００μｍの厚みになるように塗布して塗膜を形成した。
続いて、形成された塗膜に対し、自己平滑化処理（４０℃×２０分）及び一次加硫（１２０℃×２０分）を行った。
【０１６９】
次に、内面に接着層を形成したＰＦＡ円筒チューブ（膜厚３０μｍ）を、自己平滑化処理及び一次加硫が行われた弾性層形成用塗布液の塗膜上に被覆し、２００℃で４時間焼成した。
【０１７０】
こうして、基材の外周面に、接着剤層、弾性層、及び表面層を順次形成し、定着ベルトを得た。
定着ベルトにおいて、接着剤層の膜厚は０．１μｍ、弾性層の膜厚は２００μｍ、表面層の膜厚は３０μｍであった。
【０１７１】
＜実施例２＞
ジグリシジルエーテル末端ポリ(ジメチルシロキサン)に代えて、下記式（Ｇ２）で示されるモノグリシジルエーテル末端ポリ(ジメチルシロキサン) （Ｓｉｇｍａ−Ａｌｄｒｉｃｈ社製、数平均分子量＝５０００）５０質量部を使用した以外は、実施例１と同様にして、接着剤塗布液を得た。
そして、この接着剤塗布液を使用した以外は、実施例１と同様にして、定着ベルトを得た。
【化６】
2020052158.tif 000008
【０１７２】
＜実施例３＞
さらに、テトラノルマルブチルチタネート（オルガチックスＴＡ２１；マツモトファインケミカル社製）をジグリシジルエーテル末端ポリ(ジメチルシロキサン)と等量混合（合計５０質量部）した以外は、実施例１と同様にして、接着剤塗布液を得た。
そして、この接着剤塗布液を使用した以外は、実施例１と同様にして、定着ベルトを得た。
【０１７３】
＜実施例４＞
さらに、テトラエトキシシラン（Ｔ０１００；東京化成工業社製）をジグリシジルエーテル末端ポリ（ジメチルシロキサン）と等量混合（合計５０質量部）した以外は、実施例１と同様にして、接着剤塗布液を得た。
そして、この接着剤塗布液を使用した以外は、実施例１と同様にして、定着ベルトを得た。
【０１７４】
＜実施例５＞
さらに、テトラノルマルブチルチタネート（オルガチックスＴＡ２１；マツモトファインケミカル社製）とテトラエトキシシラン（Ｔ０１００；東京化成工業社製）とを、ジグリシジルエーテル末端ポリ（ジメチルシロキサン）と１：１：２（質量比）で混合（合計７６質量部）し、両末端にＳｉＨ基を有する含有ポリ(ジメチルシロキサン)を２４質量部として、総固形分を２０質量％とした以外は、実施例１と同様にして、接着剤塗布液を得た。
そして、この接着剤塗布液を使用した以外は、実施例１と同様にして、定着ベルトを得た。
【０１７５】
＜比較例１＞
ジグリシジルエーテル末端ポリ(ジメチルシロキサン)に代えて、ビニル末端ポリ(ジメチルシロキサン) （Ｓｉｇｍａ−Ａｌｄｒｉｃｈ社製、数平均分子量＝２５０００）５０質量部を使用した以外は、実施例１と同様にして、接着剤塗布液を得た。
そして、この接着剤塗布液を使用した以外は、実施例１と同様にして、定着ベルトを得た。
【０１７６】
＜比較例２＞
実施例１において、ジグリシジルエーテル末端ポリ(ジメチルシロキサン)を使用せず、両末端にＳｉＨ基を有する含有ポリ(ジメチルシロキサン)（ヒドリド末端ポリ(ジメチルシロキサン)）１００質量部を単独で使用した以外は、実施例１と同様にして、接着剤塗布液を得た。
そして、この接着剤塗布液を使用した以外は、実施例１と同様にして、定着ベルトを得た。
【０１７７】
＜評価＞
各例で作製した定着ベルトについて、次の評価を実施した。結果を表１に示す。
【０１７８】
[初期接着性]
作製した定着ベルトを、作製直後、ベルトを２０ｍｍ幅に切り出し、切れ目を入れて９０°方向剥離試験を行い、弾性層の凝集破壊面積を評価した。
なお、９０°剥離試験は、基材を固定し、弾性層側を引っ張って実施する。
そして、弾性層の凝集破壊面積は、基材側の剥離面に対して、弾性層の一部が残存する領域（残存領域）の面積率（％）として測定した。
【０１７９】
[高温高湿接着耐久性]
作製した定着ベルトを、作製直後、ベルトを２０ｍｍ幅に切り出した。２０ｍｍ幅に切り出したベルトを、プレッシャークッカー試験（１５０℃、１００％Ｒｈ、０．３５ＭＰａ、１００時間、ｅｓｐｅｃ社製、高度加速寿命試験装置）に投入後、弾性層と基材と界面に切り目を入れ、弾性層と表面層を保持した状態で、９０°方向剥離試験を行い、弾性層の凝集破壊面積を評価した。弾性層が短い長さで母材破断した場合は、弾性層表面をゴム手袋でこすることで、界面はがれの有無を確認し、界面剥離面積（凝集破壊面積＝１００％−界面剥離面積）を評価した。
【０１８０】
各例の詳細について、表１に一覧にして示す。
なお、表１中、量比の欄において、「（Ａ）（％）」は、接着層において、ポリ（ジメチルシロキサン）に由来する成分の含有量（対接着剤層）を示す。
「（Ｂ）／（Ａ）」は、接着層において、有機チタネート化合物に由来する成分の含有量（Ｂ）とグリシジル基含有シロキサンポリマーに由来する成分（Ａ）との比を示す。
「（Ｃ）／（Ａ）」は、接着層において、ＳｉＨ基含有シロキサンポリマーに由来する成分の含有量（Ｃ）とグリシジル基含有シロキサンポリマーに由来する成分（Ａ）との比を示す。
「（Ｄ）／（Ａ）」は、接着層において、シランカップリング剤に由来する成分の含有量（Ｄ）とグリシジル基含有シロキサンポリマーに由来する成分（Ａ）との比を示す。
【０１８１】
【表１】
2020052158.tif 000009
【０１８２】
上記結果から、本実施例のベルトは、比較例のベルトに比べ、高温高湿環境下での基材と弾性層との接着耐久性に優れることがわかる。
【符号の説明】
【０１８３】
６０ 定着装置
６２ 加熱ベルト
６４ 加圧ローラ
６６ 押圧パッド
６８ 支持部材
７０ 電磁誘導コイル
７２ コイル支持部材
８０ 定着装置
８２ 摺動部材
８４ 加熱ベルト
８６ 定着ベルトモジュール
８８ 加圧ロール
８９Ａ ハロゲンヒータ
８９ 加熱押圧ロール
９０Ａ ハロゲンヒータ
９０ 支持ロール
９２Ａ ハロゲンヒータ
９２ 支持ロール
９４ 姿勢矯正ロール
９６ 支持部材
９８ 支持ロール
１００ 画像形成装置
１１０ 定着部材
１１０Ａ  基材
１１０Ｂ  弾性層
１１０Ｃ  表面層
１１０Ｄ  接着層
【図１】
2020052158.tif 000010
【図２】
2020052158.tif 000011
【図３】
2020052158.tif 000012
【図４】
2020052158.tif 000013